(57)【要約】      （修正有）【課題】溶接タイプのリシール缶の成形性を著しく改善し、かつ成形後の缶体に実用的な強度付与が可能となるエキスパンド加工性を備えた溶接缶用鋼板を、高い生産性をもって提供する方法を提供する。【解決手段】析出Ｎ率が８５％以上で、かつ１７０℃で７分の加熱保定後の、鋼板表面から厚み方向２５μｍ深さの硬度と、鋼板の厚み方向中心部の硬度との差が、マイクロビッカース硬さで１５ポイント以上である。成分は質量％で、Ｃ：０．０１５〜０．０８％、Ｍｎ：０．１０〜０．６０％、Ｐ：０．０２％以下、Ｓ：０．０２％以下、酸可溶Ａｌ：０．０２〜０．１０％、Ｎ：０．００６％以下を含有し、鋼板に含まれる固溶Ｎおよび固溶Ｃの合計が１０〜２０ｐｐｍかつ固溶Ｃ≧固溶Ｎ×２なる関係を有し、ロール径４７０ｍｍ以下のロールにて圧下率１．５〜３．０％かつ張力５０〜２００ＭＰａで調質圧延を実施する。【選択図】図２
2007197742.tif 000002
【特許請求の範囲】
【請求項１】
析出Ｎ率（ＮasＡｌＮ×１００／トータルＮ）が８５％以上で、かつ１７０℃で７分の加熱保定後の、鋼板表面から厚み方向２５μｍ深さの硬度と、鋼板の厚み方向中心部の硬度との差が、マイクロビッカース硬さで１５ポイント以上であることを特徴とする溶接缶用冷延鋼板。
【請求項２】
鋼成分として質量％で、
Ｃ  ：０．０１５〜０．０８％、
Ｍｎ：０．１０〜０．６０％、
Ｐ  ：０．０２％以下、
Ｓ  ：０．０２％以下、
酸可溶Ａｌ：０．０２〜０．１０％、
Ｎ  ：０．００６％以下
を含有し、残部がＦｅおよび不可避的不純物からなり、鋼板に含まれる固溶Ｎおよび固溶Ｃの合計が１０〜２０ppmであり、かつ固溶Ｃ≧固溶Ｎ×２なる関係を有することを特徴とする請求項１記載の溶接缶用冷延鋼板。
【請求項３】
鋼成分としてさらに質量％で、
Ｎｂ：０．００１〜０．００３％、
Ｔｉ：０．００１〜０．００３％、
Ｂ  ：０．０００１〜０．００１％、
Ｃｕ：０．０５％以下、
Ｎｉ：０．０５％以下、
Ｃｒ：０．０５％以下、
Ｍｏ：０．０５％以下、
Ｖ  ：０．００３％以下
より選ばれた１種または２種以上の元素を含むことを特徴とする請求項２に記載の溶接缶用冷延鋼板。
【請求項４】
請求項２または請求項３に記載の成分の連続鋳造スラブを一旦７００℃以下まで冷却後、熱延加熱炉に挿入して９５０〜１１００℃に再加熱し、次いで仕上げ温度をＡｒ３点〜９５０℃、捲取り温度を６５０〜７２０℃にて熱間圧延し、酸洗、冷延後、均熱温度６５０〜７２０℃に１０〜６０秒保持し、５００℃以下に冷却後、３００〜５００℃で６０秒以上保定する連続焼鈍を行ない、次いでロール径４７０mm以下のロールにて圧下率１．５〜３．０％かつ張力５０〜２００ＭＰａで調質圧延を実施することを特徴とする溶接缶用冷延鋼板の製造方法。
【発明の詳細な説明】
【技術分野】
【０００１】
本発明は、ぶりきやティンフリースチールなどの容器用鋼板のうち、異形加工溶接缶用として好適であり、調質度がＴ−３以下で、かつ箱焼鈍と同等の耐Ｓｔ−Ｓｔ（ストレッチャーストレイン）性を有する連続焼鈍法による軟質容器用鋼板とその製造方法に関する。
【背景技術】
【０００２】
近年において、スチール缶に大口径のキャップを使用することで開けやすくし、リシール機能を付与したリシール缶といわれる異形缶が普及している。このリシール缶は、は缶胴に継ぎ目を無くした絞り成形タイプとして具体化されるケースが一般的であるが、最近は外観の美麗さで差別化を進める動きが強まり、継ぎ目ありの溶接成形タイプにつき新たな分野開拓が始まっている。溶接成形は缶印刷および缶胴成形の自由度が高く、特に缶胴部にエキスパンド加工を施すことができるため、缶形状のデザイン性は絞り成形タイプに比べはるかに優れている。
【０００３】
溶接成形タイプのリシール缶に供される鋼板には、(a) 所定の形状を安定的に得るため高いエキスパンド成形性および形状凍結性を有すること、(b) 加工後の表面にストレッチャーストレイン（Ｓｔ−Ｓｔ）と言われるしわが出ないこと、(c) 缶体質量を軽減するため素材を薄肉化した場合に耐デント性を損なわない十分な降伏強度を有すること、等の特性を持つ材質が望まれる。このような要求を満足させるためには、加工時は軟質で、かつ缶体成形後の加熱処理において降伏強度を容易に向上させることができ、さらに時効性に優れるなどの特性を持たせることが必要となる。
【０００４】
既に、特性としての(a) 、(b)を両立させた箱焼鈍法によるエキスパンド加工用冷延鋼板は市販されているが、軟質で耐デント性に弱いという本質的な問題があり、(c)の改善は進んでいない。一方、連続焼鈍法による冷延鋼板は(a) 、(b)に関して課題は残るが、降伏強度は極めて強く、(c)の缶体質量の軽減に関しては望ましい特性を有している。
【０００５】
連続焼鈍法による冷延鋼板で(a) 、(b)の課題を解決した例として、特許文献１の軟質表面処理用鋼板の製造方法が開示されている。これは低炭素アルミキルド鋼を素材として熱間圧延（熱延）後の鋼板中の固溶Ｎを１０ppm以下に低減し、Ｃをひも状あるいは球状のセメンタイトとして分散析出させ、ＡｌＮの形態を維持することによる結晶粒を粗粒化し、冷延後の連続焼鈍を６５０〜７１０℃で行ない、調質圧延（調質圧延）をロール径４７０mm以下の小径ロールで圧下率１．５〜５％の乾式調質圧延を施すことにより、形状凍結性に有利な軟質特性と耐フルーティング性に優れた鋼板が得られるとしたものである。ここでフルーティングとは鋼板の曲げ加工に現れるＳｔ−Ｓｔ同様の歪み時効現象であるが、曲げ加工はエキスパンド加工ほど厳しい加工条件ではないため、この技術ではエキスパンド加工用の鋼板としては不十分である。
【０００６】
また、連続焼鈍法で耐Ｓｔ−Ｓｔ性を改善した技術が特許文献２に開示されている。連続焼鈍温度を７１０℃超〜７８０℃に高温化し、さらに調質圧延をロール径４７０mm以下の小径ロールを使い湿式調質圧延法で圧下率３〜７％に高圧下することで、固溶Ｃ、固溶Ｎによる歪み時効を効果的に抑えて、耐Ｓｔ−Ｓｔ性に優れた軟質な冷延鋼板を製造可能にしている。しかしながら、この湿式調質圧延法は通常の冷延に相当する圧延法であるため、鋼板には冷延組織が形成され、「加工時は軟質で、かつ缶体成形後の加熱処理において降伏強度が容易に増加する」特性が弱まり、形状凍結性やエキスパンド成形性が必ずしも十分でないという問題点がある。
【特許文献１】特開昭６１−２３７１９号公報
【特許文献２】特開平４−１０７２１８号公報
【発明の開示】
【発明が解決しようとする課題】
【０００７】
そこで本発明は、上述した問題点に鑑みて案出されたものであり、その目的とするところは、上記に説明したような従来の低炭素アルミキルド鋼を素材とした連続焼鈍鋼板に残る形状凍結性やエキスパンド成形性の向上を耐Ｓｔ−Ｓｔ性や耐デント性を損なうことなく解消し、「加工時は軟質で、かつ缶体成形後の加熱処理において降伏強度が容易に増加する」特性を生かすことが可能な溶接缶用冷延鋼板とその製造方法を確立することにある。
【課題を解決するための手段】
【０００８】
上述した課題を解決するために、本発明は、下記（１）〜（４）をその構成要素とするものである。
【０００９】
（１）  析出Ｎ率（ＮasＡｌＮ×１００／トータルＮ）が８５％以上で、かつ１７０℃で７分の加熱保定後の、鋼板表面から厚み方向２５μｍ深さの硬度と、鋼板の厚み方向中心部の硬度との差が、マイクロビッカース硬さで１５ポイント以上であることを特徴とする溶接缶用冷延鋼板。
【００１０】
（２）  鋼成分として質量％で、Ｃ：０．０１５〜０．０８％、Ｍn：０．１０〜０．６０％、Ｐ：０．０２％以下、Ｓ：０．０２％以下、酸可溶Ａｌ：０．０２〜０．１０％、Ｎ：０．００６％以下を含有し、残部がＦｅおよび不可避的不純物からなり、鋼板に含まれる固溶Ｎおよび固溶Ｃの合計が１０〜２０ppmであり、かつ固溶Ｃ≧固溶Ｎ×２なる関係を有することを特徴とする（１）の溶接缶用冷延鋼板。
【００１１】
（３）  鋼成分としてさらに質量％で、Ｎｂ：０．００１〜０．００３％、Ｔｉ：０．００１〜０．００３％、Ｂ：０．０００１〜０．００１％、Ｃｕ：０．０５％以下、Ｎｉ：０．０５％以下、Ｃｒ：０．０５％以下、Ｍｏ：０．０５％以下、Ｖ：０．００３％以下より選ばれた１種または２種以上の元素を含むことを特徴とする（２）の溶接缶用冷延鋼板。
【００１２】
（４）  （２）または（３）の成分の連続鋳造スラブを一旦７００℃以下まで冷却後、熱延加熱炉に挿入して９５０〜１１００℃に再加熱し、次いで仕上げ温度をＡｒ３点〜９５０℃、捲取り温度を６５０〜７２０℃にて熱間圧延し、酸洗、冷延後、均熱温度６５０〜７２０℃に１０〜６０秒保持し、５００℃以下に冷却後、３００〜５００℃で６０秒以上保定する連続焼鈍を行ない、次いでロール径４７０mm以下のロールにて圧下率１．５〜３．０％かつ張力５０〜２００ＭＰａで調質圧延を実施することを特徴とする溶接缶用冷延鋼板の製造方法。
【発明の効果】
【００１３】
本発明によれば、溶接缶タイプのリシール容器の成形性は著しく改善され、かつ成形後の缶体に実用的な強度付与が可能となるエキスパンド加工性を備えた溶接缶用鋼板が、高い生産性をもって提供できるものである。
【発明を実施するための最良の形態】
【００１４】
本発明者らは上記(c)に示す耐デント性に優れる連続焼鈍鋼板の特性を生かしつつ、(a) エキスパンド成形性および形状凍結性、(b) 耐Ｓｔ−Ｓｔ（ストレッチャーストレイン）性の要求特性をいかに向上させるかにつき、種々の検討を行なった。まず本発明を開発する端緒となった実験結果について説明する。以下、組成における質量％(mass％)は、単に％と記載する。
【００１５】
本発明者は、先ず連続焼鈍で細粒組織の冷延鋼板を作り、(c)耐デント性を向上させ、さらにこれを箱焼鈍することで、(b) 耐Ｓｔ−Ｓｔ性低下の原因となる固溶Ｃ、固溶Ｎの極微量化と、それに伴う伸び向上による(a)エキスパンド成形性や形状凍結性の両立を目指した。以下に示す表１〜３に記載されている鋼Ｎｏ．１、２がその実験結果である。
【００１６】
先ず、表１に示す成分からなるスラブから表２の製造条件で鋼板を製造した。ちなみに、この鋼Ｎｏ．１、２についての実験では、連続焼鈍と箱焼鈍（保定時間：１２時間）とを併用している。焼鈍後の鋼板を１７０℃かつ７分の加熱保定で人工時効し、液圧バルジ試験機による１０mm張出し後に目視によるＳｔ−Ｓｔ観察と、張出し高さ１０mmに対するバラツキ（±０．５ｍｍ）からの形状凍結性の評価と、ＪＩＳ５号試験片による引張り試験の降伏強度よる耐デント性の有無の確認を行った。その結果を表３の材質調査結果に整理した。
【００１７】
以上の鋼Ｎｏ．１、２についての実験により以下のような新知見が得られた。
【００１８】
１）人工時効を施した鋼板の降伏点伸び、ＹＰ−Ｅｌ値は鋼Ｎｏ．１が０％、鋼Ｎｏ．２が１．２％で、連続焼鈍と箱焼鈍の併用で鋼板の固溶Ｃ、固溶Ｎ量は極めて低く抑えられており、耐Ｓｔ−Ｓｔ性に優れている。
【００１９】
２）一方、箱焼鈍、連続焼鈍の組み合わせで鋼板の細粒化を進めても、形状凍結性は、張出し高さ１０mmに対して±０．５ｍｍ以内に収まるため良好だが、圧延方向の時効後降伏強度は２８４〜２８７ＭＰａで、耐デント性に必要な降伏強度としての３２０ＭＰａに及ばない。
【００２０】
３）ただし、極めて細粒な鋼Ｎｏ．１と一般的な結晶粒である鋼Ｎｏ．２の時効後降伏強度に大きな差異はなく、その理由はＹＰ−Ｅｌ値の比較から固溶Ｃ、固溶Ｎによる歪み時効硬化が鋼Ｎｏ．２に強く作用しているためと推察された。
【００２１】
この３）の知見に基づけば、リシール缶の耐デント性を向上させるためには、固溶Ｃ、固溶Ｎを鋼中に残留させた時効性鋼板の採用が望ましいと言える。ただし従来知見から固溶Ｃ、固溶Ｎを利用するためには、その添加量の上限があって、調質圧延方法は乾式が望ましいことは自明である。
【００２２】
次に本発明者らは、鋼板中に残留させる固溶Ｃ、固溶Ｎの限定量と乾式調質圧延による鋼板に対して付加すべき歪み量の最適組み合わせ方法につき検討を進めた。その結果、特に鋼板に冷延組織を形成させずに耐Ｓｔ−Ｓｔ性を向上させる好ましい調質圧延方法を知見するに至った。即ち、冷延組織は調質圧延中の張力によって形成されるものであるから、鋼板への圧下率付与は圧延ロールによる圧下を主に行なうべきであって、加えて圧延力を効果的に歪みに変換できる小径ロールの使用が望ましく、他方、張力の使用は鋼板形状矯正のみに限定して冷延組織の生成抑制を図ることが好ましいとしたものである。表１〜３に記載の鋼Ｎｏ．３〜６は本発明の請求項４記載の調質圧延条件で製造された実験結果である。これに対して、鋼Ｎｏ．７、８は本発明の請求項４記載の調質圧延条件を逸脱させた比較例である。
【００２３】
鋼Ｎｏ．３〜６は低炭素アルミキルド鋼を素材に、熱延の再加熱温度を１１００℃前後、熱延後の捲取り温度を６７０℃前後とすることで、固溶Ｎ量を０．０００３〜０．００１４％に低減し、酸洗、冷延後、連続焼鈍温度６９０℃で再結晶し、４００℃で６０秒以上保定して過時効処理を行なった後、４５０mm前後の小径ロールで圧下率２％程度かつ張力１３７〜１９６ＭＰａの乾式調質圧延を施し、板厚を０．１９mmとした。得られた鋼板の固溶Ｃ量は内部摩擦法による測定で０．０００６〜０．００１４％に抑えられており調質度はＴ−３でリシール缶に要求される材質を満足した。
【００２４】
一方、鋼Ｎｏ．７、８は、鋼Ｎｏ．３〜６とほぼ同様の熱延条件で固溶Ｎ量を０．０００７〜０．０００８％に低減し、酸洗、冷延、連続焼鈍、過時効処理もほぼ同様の条件で行なった後、５２０〜５３０mmの大径ロールで圧下率２％程度かつ張力２４５〜２９４ＭＰａの乾式調質圧延を施し板厚を０．１９mmとした。得られた鋼板の固溶Ｃ量は内部摩擦法による測定で０．０００９〜０．００１０％にあり調質度はＴ−３でリシール缶に要求される材質を満足した。
【００２５】
以上により製造された鋼Ｎｏ．３〜６および鋼Ｎｏ．７、８の鋼板について、まず１７０℃かつ７分の人工時効処理を施して鋼板に歪み時効硬化を起こした後、エキスパンド加工に関するＳｔ−Ｓｔ発生および形状凍結性と耐デント性を確認するため、液圧バルジ試験機による１０mm張出しとＪＩＳ５号試験片による引張り試験を行った。その結果を表３の材質調査結果に示す。また鋼Ｎｏ．３、４および鋼Ｎｏ．７、８の鋼板については、鋼板の圧延方向断面のマイクロビッカース硬度測定を実施した。試験荷重は鋼Ｎｏ．３、４が１０g、鋼Ｎｏ．７、８は２５gで、安定した硬度測定が可能な鋼板表面から２５μm深さを起点に厚み方向に５μmピッチで鋼板中心部まで連続測定を行った。鋼Ｎｏ．３、４におけるマイクロビッカース硬度測定結果を図１(a)に、また鋼Ｎｏ．７、８におけるマイクロビッカース硬度測定結果を図１(b)に示す。これら図１では、鋼板表面からの位置（μｍ）を横軸に、またマイクロビッカース硬度（Ｈｖ）を縦軸にとる。
【００２６】
その結果、表３に示すように本発明の鋼Ｎｏ．３、４はエキスパンド加工でＳｔ−Ｓｔ発生がなく、形状凍結性と耐デント性に優れるが、鋼Ｎｏ．５、６は僅かながらＳｔ−Ｓｔ発生があり、鋼Ｎｏ．７、８はＳｔ−Ｓｔ発生と形状凍結性に劣る結果となった。また図１の鋼Ｎｏ．３、４のマイクロビッカース硬度は表層２５μm点が最も高く、測定はできないが最表層から２５μm点までは調質圧延によるスキンパス効果で更に硬質な層が形成されていると推察された。一方、３０μm点から急激な硬度低下が観察され、中心部硬度は表層２５μm点より１５ポイント（Ｈｖ）以上軟質になっており人工時効による歪み時効硬化が生じていないと推察された。
【００２７】
一方、鋼Ｎｏ．７、８のマイクロビッカース硬度は鋼Ｎｏ．３、４より表層２５μm点から中心層までの硬度変化が小さく板厚中心でやや軟質な部分が認められるものの一様に歪み時効硬化した状態が観察された。このような硬度分布の差異は、調質圧延ロール径、圧延力、張力の複合的な作用の結果と考えられるが、特にロール径は鋼板表面の歪み形成への影響が大きく、また張力は鋼板の厚み方向への歪み形成に強く影響することから、両者の相互作用が上記硬度分布の差異の主因と推察される。
【００２８】
一方、本発明の調質圧延条件で製造したにもかかわらず、鋼Ｎｏ．５、６にはＳｔ−Ｓｔ発生があった。固溶Ｎは常温時効性が固溶Ｃより強いとされており、鋼Ｎｏ．５、６は固溶Ｎ量が固溶Ｃ量より多いことでＳｔ−Ｓｔが発生したと推察される。この推察に基づき、本発明者は、表１〜３に記載の鋼Ｎｏ．９〜１２を更に作製することにより、鋼板の固溶Ｃ、固溶Ｎ量とＳｔ−Ｓｔ発生の関係につき調査を進めた。
【００２９】
鋼Ｎｏ．９〜１２は低炭素アルミキルド鋼を素材に熱延にて１１００℃前後に再加熱し熱延後の捲取り温度を６５０〜７２０℃とすることで固溶Ｎ量を０．０００４〜０．００１０％の範囲で作り分け、酸洗、冷延後、連続焼鈍温度７００℃で再結晶し、４００℃で６０秒以上保定して過時効処理を行なった後、４６０mmの小径ロールで圧下率２％程度かつ張力１９６ＭＰａの乾式調質圧延を施し、板厚を０．１９mmとした。得られた鋼板の固溶Ｃ量は内部摩擦法による測定で０．００１０〜０．００１３％に抑えられており、調質度はＴ−３でリシール缶に要求される材質を満足している。
【００３０】
表１に示すように、鋼Ｎｏ．９〜１２の固溶Ｃ量と固溶Ｎ量の合計は２０mass ppm（以下、単にppmと記載する）以下にあり、かつ鋼Ｎｏ．９、１０は固溶Ｃ量と固溶Ｎ量がほぼ同等量であり、鋼Ｎｏ．１１、１２は固溶Ｃ≧固溶Ｎ×２なる量関係がある。この鋼板のエキスパンド加工に関するＳｔ−Ｓｔ発生状況を確認するため、１７０℃かつ7分で人工時効し、液圧バルジ試験機による１０mm張出し試験を行なった。その結果を表３に示す。鋼Ｎｏ．９、１０はエキスパンド加工でわずかながらＳｔ−Ｓｔ発生が認められ、他方、鋼Ｎｏ．１１、１２にはＳｔ−Ｓｔ発生はなかった。
【００３１】
図２に固溶Ｃと固溶Ｎの量に対するエキスパンド加工後のＳｔ−Ｓｔ発生有無との関係を示す。この図２では、横軸に固溶Ｃ量（ppm）を、また縦軸に固溶Ｎ量ppm)をとる。この図２において、固溶Ｃと固溶Ｎ合計量が２０ppm以下であり、かつ固溶Ｃ≧固溶Ｎ×２なる関係を有する、斜線部分の領域の成分からなる鋼板は、エキスパンド加工後にＳｔ−Ｓｔの発生がなかったことを示している。
以上の鋼Ｎｏ．３〜１２の実験結果より得られた知見をまとめると以下のようになる。
【００３２】
（１）ロール径が小さく、かつ低めの張力で調質圧延された鋼板は、表層に強い歪みは入るが内層の歪みが小さく軟質なため形状凍結性に優れる、（２）図２に示すように固溶Ｃと固溶Ｎ合計量が２０ppm以下かつ固溶Ｃ≧固溶Ｎ×２なる関係を有する鋼板は、時効後エキスパンド加工でＳｔ−Ｓｔが発生し難い、（３）一方、固溶Ｃと固溶Ｎ合計量が２０ppm超または固溶Ｎ≧固溶Ｃなる関係を有する鋼板では、表層に強い歪みを有してもＳｔ−Ｓｔが発生し易い、（４）さらに固溶Ｃと固溶Ｎ合計量が２０ppm以下にあっても大径ロールで低めの張力制御のない調質圧延を施された鋼板では板厚全体が歪み時効硬化してＳｔ−Ｓｔ発生や形状凍結性が劣化する、（５）尚、連続焼鈍のみを施した鋼板であれば１７０℃かつ７分時効後の降伏強度は全て３２０MPa以上となり、耐デント性は確保されている。
【００３３】
このような一連の実験結果を得たことにより本発明者らは、エキスパンド加工による耐Ｓｔ−Ｓｔ性や缶体の耐デント性は鋼板表層へ調質圧延による強いスキンパス効果を施す、いわゆる表面改質が有効であり、他方、缶体加工の容易さや加工精度を保証する形状凍結性の確保には、鋼板内層を軟質に維持することで達成できることを知見した。
【００３４】
さらにこのような板厚方向で異なる材質特性を付与する手段としては、固溶Ｃ、固溶Ｎの上限値を２０ppmとし、かつ乾式調質圧延法において小径ロール使用と低めの張力制御を施すことで達成可能であることを新たに知見したものである。ここで鋼Ｎｏ．３、４および鋼Ｎｏ．１１、１２にＳｔ−Ｓｔが発生しない理由は明らかではないが、固溶Ｃと固溶Ｎが少なく、特に固溶Ｎが極めて少なく、かつ鋼板表層に調質圧延による強いスキンパス効果が与えられた場合、１７０℃かつ７分の人工時効後も十分な可動転位が残されてＳｔ−Ｓｔ発生が抑えられるものと推察される。
【００３５】
次に、本発明を適用した溶接缶用冷延鋼板の化学成分を限定した理由について説明をする。本発明においては鋼成分として質量％でＣ：０．０１５〜０．０８％、Ｍn：０．１０〜０．６０％、Ｐ：０．０２％以下、Ｓ：０．０２％以下、酸可溶Ａｌ：０．０２〜０．１０％、Ｎ：０．００６％以下の組成を有する鋼を用いる。
【００３６】
Ｃ：０．０１５〜０．０８％
Ｃは、鋼の冷延性と強度を制御する最も基本的な元素である。一般に、このＣの添加量を低減させるほど強度は低下し、延性は向上する。Ｃ量は０．０８％よりも多くなると全体の結晶粒径を小さくし、冷延性を低下させるほか、溶接部の強度を増大させてフランジ加工における割れを引き起こす。ただしＣ量が０．０１５％より少なくなると熱延におけるＡｒ３変態点温度が上昇し、熱延時に鋼板の幅端部や長さ端部が変態点温度未満となって結晶粒を粗大化させ、最端部は繊維状組織となり、冷延時に結晶粒径の粗大化した部分は延びやすく、逆に最端部は延び難くなるので、複雑な耳波形状になり溶接缶用鋼板には適さなくなる。従ってＣ量は０．０８％以下の範囲に抑える必要があり、０．０１５％以上を含有していることが重要である。
【００３７】
Ｍｎ：０．１０〜０．６０％
Ｍnは、ＳをＭｎＳとして固定することにより、Ｓに起因する熱延鋼板への耳割れを防止するため必要な元素であり、Ｓ含有量に応じて添加することが望ましい。本発明においては、後述する理由によりＳ含有量を０．０２％以下とするため、Ｍｎは、これに応じて下限を０．１０％とした。即ち、Ｓ含有量の上限である０．０２％のＳをＭｎＳとして固定するために十分な量として、Ｍｎの下限値は０．１０％とした。一方、Ｍｎは、Ａｒ３変態点を低下させる作用を通じて結晶粒径を微細化し、ひいては降伏強度を高めるので過度の添加は好ましくなく、また経済的にも不利になるので０．６０％の上限が好ましい。
【００３８】
Ｐ：０．０２％以下
Ｐは、鋼中に不可避不純物として含有する元素であり、意図的に添加する元素ではない。このＰは、過度に含有させると、オーステナイトの粒界に偏析し、鋼を硬質化させ、圧延性を劣化させ、また耐食性も悪くするので極力低濃度であることが望ましい。このため、本発明では、Ｐの上限を０．０２％とした。
【００３９】
Ｓ：０．０２％以下
Ｓは、Ｍｎ量との関係において過剰に含有すると熱延の高温オーステナイト域で固溶していたＳが温度低下にともない過飽和になり（Ｆｅ，Ｍｎ）Ｓとしてオーステナイト粒界に析出し、これが赤熱脆性による熱延鋼板の耳割れになる恐れがある。またＳは非金属介在物としても残存し、粒界に偏析して鋼板の加工性を低下させ耐食性を悪くする元素でもあるので、その上限を０．０２％とする。
【００４０】
酸可溶Ａｌ：０．０２〜０．１０％
Ａｌは、脱酸元素として有効であるが、熱処理によってＮと反応してＡｌＮとなり、固溶Ｎ量を低減させる作用があるためＡｌは本発明の重要な構成要件である。Ａｌ量と熱延加熱温度を９５０〜１１００℃と特定することで、熱延に先立つスラブ段階でＡｌＮの再固溶を防止して熱延板のＮ析出率が８５％以上となり、製缶時のエキスパンド加工で耐Ｓｔ−Ｓｔ性や形状凍結性の向上が図れる。ただしＡｌ量が０．１０％を超え過剰になると、アルミナ系介在物が増加し加工性を低下させるので、上限を０．１０％とする。一方、少ない添加ではＡｌＮが形成されなくなり析出Ｎ率８５％が達成されず、エキスパンド加工によるＳｔ−Ｓｔ発生や鋼板の硬質化による形状凍結性の劣化が生じるので、０．０２％以上の添加が必要である。
【００４１】
Ｎ：０．００６％以下
Ｎは製鋼の精錬過程で空気中から混入する元素であるが、本発明では固溶Ｎを低くすることが重要であるため、Ｎの添加量はより少ない方が望ましい。このため、Ｎ量の上限を０．００６％とする。なおＮは、調質圧延後の鋼板に歪み時効性を生じ、降伏強度を調整して缶の耐デント性を向上させるため、ある程度の含有は好ましく、この効果を発揮させるためには鋼板中の固溶Ｎとして０．０００６％以上が必要であるが、過剰に混入すると降伏強度が大きくなりすぎて加工性を劣化する。
【００４２】
以上の成分において、固溶Ｎおよび固溶Ｃが、合計で１０〜２０ppm、かつ固溶Ｃ≧固溶Ｎ×２なる関係とすることが必要である。この範囲外では、既に述べたように本発明の特性が得られない。
【００４３】
以上に挙げた成分の他、公知の溶接缶用鋼板中に一般的に存在する成分元素を含有してもよい。例えば、Ｎｂ：０．００１〜０．００３％、Ｔｉ：０．００１〜０．００３％、Ｂ：０．０００１〜０．００１％、Ｃｕ：０．０５％以下、Ｎｉ：０．０５％以下、Ｃｒ：０．０５％以下、Ｍｏ：０．０５％以下、Ｖ：０．００３％以下より選ばれた１種または２種以上の元素を、目的に応じて含有させることができる。
【００４４】
Ｎｂ：０．００１〜０．００３％
Ｎｂは、組織の微細粒化により靭性を向上させるが、その含有量が０．００１％未満では固溶Ｎの低減が不十分であるため、その下限を０．００１％とした。これに対して、Ｎｂを０．００３％以上含有させると、熱間圧延における未再結晶温度域を広げるため、降伏点の上昇を招くので、Ｎｂ量の上限を０．００３％未満とした。
【００４５】
Ｔｉ：０．００１〜０．００３％
Ｔｉは、Ｎとの親和力が強く凝固時にＴｉＮとして析出し、さらに組織の微細化に寄与することにより、強度や靱性を向上させ、ひいては缶の耐デント性をも向上させる。このため、０．００１％ 未満ではＴｉＮの析出量が不足し、これらの効果を発現し得ないためＴｉ量の下限値を０．００１％ とした。これに対して、Ｔｉが０．００３％を越えると、必要な固溶Ｎ量を確保できないことから、その上限値を０．００３％とした。
【００４６】
Ｂ：０．０００１〜０．００１％
Ｂは、微量の添加によって焼入れ性を向上させる効果がある。また、このＢは、組織の微細化と時効性の調整制御に有効な元素であるがＮと結合し析出物となる。このような効果は０．０００１％以上の添加で発揮されるが、０．００１％を超えて添加するとＢＮを形成して必要な固溶Ｎ量を確保できないことから、Ｂは、０．０００１〜０．００１％の範囲で添加することとした。
【００４７】
Ｃｕ：０．０５％以下、Ｎｉ：０．０５％以下、Ｃｒ：０．０５％以下、Ｍｏ：０．０５％以下
これらの元素は、いずれも鋼板強度、ひいては缶の耐デント性を高める作用を有し、必要に応じて添加する。しかし、０．０５％を超えて添加した場合には、圧延性を悪化させ、かつ、鋼鈑を必要以上に硬質化し、製缶加工性を悪化させるので、その上限を０．０５％とした。
【００４８】
Ｖ：０．００３％以下
Ｖは、炭窒化物形成元素であり、鋼材のミクロ組織およびＣ量、Ｎ量を調整するのに用いられるのが一般的であるが、本発明では、Ｎ量が少量であるため、これに追従させて、その上限を０．００３％とした。
【００４９】
続いて本発明の熱延工程について説明する。前述の成分を含有し残部がＦｅ、および不可避的な不純物からなる鋼を連続鋳造スラブとして７００℃以下に冷却して、スラブ中の固溶ＮのほとんどをＡｌＮ析出物として固定する。次いで析出処理後のスラブを９５０〜１１００℃に再加熱する。この温度域に再加熱するのは析出したＡｌＮの分解、再固溶を防止することで析出Ｎ率を８５％以上にするためである。一方、再加熱温度の下限は熱延作業に支障をきたさない９５０℃にする必要がある。
【００５０】
次いでＡｒ３点〜９５０℃の仕上げ温度で熱延し、６５０〜７２０℃の温度範囲で捲き取る。仕上げ温度をＡｒ３点以上とするのは圧延中のオーステナイト−フェライト変態を抑制して熱延作業を安定化するためであるが、９５０℃を超えると熱延ワークロールの肌荒れが激しくなって、製品の表面欠陥が生じるとともにロール寿命も短くなるので、上限を９５０℃に限定した。捲取り温度の下限を６５０℃とするのは熱延板の幅・長手方向のＮ析出率を８５％以上確保するためで、一方、上限を７２０℃にするのは熱延板の炭化物凝集を抑制して鋼板の加工性、耐食性を劣化させないためである。
【００５１】
続いて本発明の焼鈍工程について述べる。以上のようにして得られた熱延板を酸洗、冷延し、連続焼鈍する。焼鈍均熱温度を６５０℃以上とするのは再結晶と粒成長をさせて鋼板の加工性を高めるためである。一方、上限を７２０℃としたのは焼鈍中に炭化物が凝集し加工性、耐食性を劣化させるとともに、連続焼鈍通板時に炉内絞りが発生しやすくなるためである。
【００５２】
均熱保持時間の下限を１０秒としたのは再結晶と粒成長に不可欠な時間であるためで、一方、６０秒を超えた保持時間では粒成長にほとんど寄与しなくなるため、生産性の視点から上限を６０秒とした。
【００５３】
過時効処理温度は３００〜５００℃が望ましく、３００℃よりも低温になると固溶Ｃ析出に長時間を要するようになるため下限を規制した。一方、５００℃より高温になると平衡的に固溶されるＣ量が多くなって鋼板にはＳｔ−Ｓｔを発生させるに十分な固溶Ｃが残留するようになるため、上限を５００℃に規制した。
【００５４】
続いて本発明の調質圧延工程について述べる。本発明においては、連続焼鈍後の鋼板に調質圧延を行う。圧延条件としては、ロール径４７０mm以下のワークロールにて、圧下率１．５〜３．０％のスキンパス効果を鋼板に施す。ロール径を４７０mm以下にするのは、通常の常温での時効と違って１７０℃かつ７分の厳しい時効を受けても、可動転位を鋼板に残すことで耐Ｓｔ−Ｓｔ性の劣化を抑えるためである。圧下率は１．５％より低いとＳｔ−Ｓｔが発生するので規制する。一方、乾式調質圧延では３．０％以上の圧下率を鋼板に施すのは困難であり、鋼板表層の過剰な硬質化は製缶加工性を劣化するため上限を３．０％とした。
【００５５】
調質圧延時の張力は５０〜２００ＭＰａとした。張力が２００ＭＰａを超えると冷延組織が生成し、形状凍結性やエキスパンド成形性が低下する。一方５０ＭＰａ未満では通板性、圧延性が低下し、形状不良や作業性の低下をもたらす。
【００５６】
本発明の缶用鋼板には通常、表面処理が施されて製缶メーカーに出荷される。表面処理層としては特に限定しないが、ニッケル、錫、クロム、亜鉛、アルミ等を少なくとも１種類以上含むめっき層を用いる事ができる。または少なくとも片面にフィルムラミネート層を有することができる。
【実施例】
【００５７】
以下に本発明を実施例にて具体的に説明する。表１に掲載の鋼成分を転炉にて溶製し、主要成分を調整後に低炭素アルミキルド鋼として出鋼し、連続鋳造機にてスラブとした。このスラブを表２に示す熱延条件で加熱し熱延し捲取りを行ない、微量の固溶Ｎを含む熱延コイルとなした。次いで塩酸酸洗にて脱スケールを行った後に６スタンドタンデム冷延機にて薄厚の冷延コイルとなし、次いで過時効処理のある連続焼鈍機にて再結晶焼鈍を施し、微量の固溶Ｃを有する焼鈍コイルとした。
【００５８】
なお比較用の鋼Ｎｏ．１、２は連続焼鈍後に箱焼鈍を施して固溶Ｃ、Ｎを極めて少なくした非時効鋼板となし、一方、比較の実施例５〜１０はＡｌ添加量を少なめにするか、Ｎ添加量を多めにして、更に熱延捲取り温度をやや低めにすることで、熱延コイルの析出Ｎ率が８５％未満になるように製造した。逆に本発明の実施例３、４および１１、１２はＡｌ添加量を多めにするか、Ｎ添加量を少なめにして、更に熱延捲取り温度をやや高めにすることで熱延コイルの析出Ｎ率が８５％以上になるように製造した。
【００５９】
調質圧延は、鋼Ｎｏ．５、６は大径ロール使用かつ高張力による調質圧延を施し、その他は小径ロール、低張力を適用した。
【００６０】
調質圧延を終えた鋼板はアルカリ洗浄、硫酸酸洗の前処理を行ない、メッキ液としてワット浴にて下層に６５０〜７５０mg/m2のＮｉメッキ層を形成し次いでクロメート浴にて上層が５〜１０mg/m2のＣｒメッキから成る複層メッキを施した。
【００６１】
このメッキ鋼板に、フィルムラミネート鋼板の熱処理条件として相当な１７０℃かつ７分のベーキングを行なった。表３には上記のＣr−Ｎｉ複層メッキ鋼板からサンプルを採取し、ベーキングして得られた材質を記載した。
【００６２】
表３から明らかなように、本発明による鋼板では目標とした従来の低炭素アルミキルド鋼を素材とした連続焼鈍鋼板に残る形状凍結性やエキスパンド成形性の向上を耐Ｓｔ−Ｓｔ性や耐デント性を損なうことなく解消し、「加工時は軟質で、かつ缶体成形後の加熱処理において降伏強度が容易に増加する」特性を生かせるリシール缶用鋼板が製造できる。
【００６３】
【表１】
2007197742.tif 000003
【表２】
2007197742.tif 000004
【表３】
2007197742.tif 000005
【図面の簡単な説明】
【００６４】
【図１】１７０℃かつ７分の人工時効後の鋼板厚み方向のビッカース硬度分布を示す図である。
【図２】本発明鋼板の固溶Ｃ、固溶Ｎ量とＳｔ−Ｓｔ発生との関係を示す図である。
【図１】
2007197742.tif 000006
【図２】
2007197742.tif 000007